(57)【特許請求の範囲】
【請求項１】
基板上で実装された発光素子を取り巻いて該基板上に密着しつつ照射方向へ末広がりに開口している中空形状であってその内壁が該開口に沿って切欠きを有した非透光性のパッケージ成形体と、無機の蛍光体を分散させて含有するシリコーンゴムで成形した蛍光体含有シリコーンゴム製の板、層、又はコーティングにガラス板が接着されて又は密着されて重ねられて一体に形成されている透光板とを備えており、該透光板が、該切欠き内に嵌め込まれて該透光板の側面によりそのパッケージ成形体内を密閉して封止しつつ、該発光素子からの光を透過させることを特徴とする請求項１に記載の発光装置。
【請求項２】
前記蛍光体含有シリコーンゴム製の板、層、又はコーティングと前記ガラス板とが、接着剤又はシリコーンゴム接着体により又はコロナ放電処理、プラズマ処理若しくは紫外線処理により接着されて又は密着されて重ねられていることを特徴とする請求項１に記載の発光装置。
【請求項３】
前記パッケージ成形体内が、シリコーン樹脂若しくは不活性ガスで充填されており、又は真空になっていることを特徴とする請求項１に記載の発光装置。
【請求項４】
前記透光板と前記パッケージ成形体とが、接着剤による接着、ガラス溶着、低融点ガラスによるシール、超音波溶着、又はシリコーンゴム接着体による接着によって、接着されていることを特徴とする請求項１に記載の発光装置。
【請求項５】
前記蛍光体が、Ｙｂ、Ｃｅ、Ｅｕ、Ｔｂ及びＳｍから選ばれる少なくとも１種の希土類元素を含有する無機酸化物蛍光体、及び／又は、ＩＩ〜ＶＩ族化合物半導体であることを特徴とする請求項１に記載の発光装置。
【請求項６】
前記切欠きが階段状であり、同一又は異なる大きさの前記蛍光体含有シリコーンゴム製の板、層、又はコーティングと前記ガラス板とが重ねられている前記透光板が嵌め込まれていることを特徴とする請求項１に記載の発光装置。
【請求項７】
前記蛍光体含有シリコーンゴム製の板、層、又はコーティングが、前記ガラス板よりも出射方向側に在ることを特徴とする請求項１に記載の発光装置。
【請求項８】
前記蛍光体含有シリコーンゴム製の板、層、又はコーティングが、ＪＩＳ−Ｋ６２５３に準拠したタイプＡ硬度計により測定される硬度で、Ａ１０〜Ａ９０である前記シリコーンゴムで形成されていることを特徴とする請求項７に記載の発光装置。
【請求項９】
前記蛍光体含有シリコーンゴム製の板、層、又はコーティングの露出面が、マイクロメートルオーダーの凹凸を付されて粗らされていることを特徴とする請求項７又は８に記載の発光装置。
【請求項１０】
前記蛍光体含有シリコーンゴム製の板、層、又はコーティングの露出面が、平滑処理されていることを特徴とする請求項１に記載の発光装置。
【請求項１１】
前記透光板が、光学レンズで覆われていることを特徴とする請求項１に記載の発光装置。
【発明の詳細な説明】
【技術分野】
【０００１】
本発明は、照明器具や液晶ディスプレイのバックライトの光源に用いられる発光装置に関するものである。
【背景技術】
【０００２】
照明器具、信号機、液晶ディスプレイのバックライトなど様々な発光装置の光源として、発光ダイオード（ＬＥＤ）のような発光素子が用いられている。このような発光ダイオード、特に高輝度発光ダイオードは、白熱電球、ハロゲンランプ、水銀灯、蛍光灯などの白色系照明装置よりも、明るくて消費電力が少なく寿命が長いため、汎用されている。
【０００３】
従来の発光装置は、プリント基板上に実装されている発光ダイオードを取り巻いて出射方向で末広がりに開口している中空形状のパッケージ成形体が基板上に密着しており、そのパッケージ成形体の中空に、蛍光体を封止材料に分散させた封止材が充填されているという数ｍｍ〜数ｃｍの小型のものである。この中空で、比重の異なる封止材料と蛍光体とを均一化させることは難しいうえ大量生産されるため、発光装置の色調のばらつきが生じる。数百万個に僅か数個の低率ですら色調のばらつきを生じずに、より効率的に大量生産できる、品質精度の高い発光装置が求められている。
【０００４】
また、封止材料として、エポキシ樹脂やシリコーン樹脂が用いられてきたが、発光ダイオードの高出力化に伴い、高輝度発光ダイオードの発する１２０〜１８０℃の熱によりエポキシ樹脂は変色してしまうため、シリコーン樹脂が広く汎用されるようになった。しかし、シリコーン樹脂は、ガスバリア性に乏しく、湿気や酸素、硫化水素、ＮＯｘやＳＯｘなどの腐食性ガスを透過させてしまう。このように外気を透過させてしまうことで、発光ダイオードや配線や反射面の劣化及び腐食を生じ、反射率が低下したり、発光装置の使用寿命が低下したりしてしまう。
【０００５】
特許文献１に、有機系蛍光体を透明性材料で形成された容器内に気密封止した蓋体で発光体を封止している発光装置が開示されている。有機系蛍光体を気密封止することで、有機系蛍光体の劣化を防ぎ、有機系蛍光体の塗布量及び位置を制御できることにより、色調のばらつきの少ない発光装置を得ることができるが、透明性材料である蓋体からの光漏れによりその効果が低下してしまう。
【先行技術文献】
【特許文献】
【０００６】
【特許文献１】特開２００７−３１７７８７号公報
【発明の概要】
【発明が解決しようとする課題】
【０００７】
本発明は前記の課題を解決するためになされたもので、高輝度発光ダイオードの封止材としてシリコーン樹脂を使用しても発光素子が劣化せず、色調のばらつきが少なく高信頼性を有し、色再現性、耐光性、耐熱性、耐久性に優れ、高い生産効率で製造でき、発光素子から光漏れすることなく所望方向へのみ光を出射する発光装置を提供することを目的とする。
【課題を解決するための手段】
【０００８】
前記の目的を達成するためになされた特許請求の範囲の請求項１に記載の発光装置は、基板上で実装された発光素子を取り巻いて該基板上に密着しつつ照射方向へ末広がりに開口している中空形状であってその内壁が該開口に沿って切欠きを有した非透光性のパッケージ成形体と、無機の蛍光体を分散させて含有するシリコーンゴムで成形した蛍光体含有シリコーンゴム製の板、層、又はコーティング（以下、単に「蛍光体含有シリコーン板」とも言う）にガラス板が接着されて又は密着されて重ねられて一体に形成されている透光板とを備えており、該透光板が、該切欠き内に嵌め込まれて該透光板の側面によりそのパッケージ成形体内を密閉して封止しつつ、該発光素子からの光を透過させることを特徴とする。
【０００９】
請求項２に記載の発光装置は、請求項１に記載されたものであって、前記蛍光体含有シリコーンゴム製の板、層、又はコーティングと前記ガラス板とが、接着剤又はシリコーンゴム接着体により又はコロナ放電処理、プラズマ処理若しくは紫外線処理により接着されて又は密着されて重ねられていることを特徴とする。
【００１０】
請求項３に記載された発光装置は、請求項１に記載されたものであって、前記パッケージ成形体内が、シリコーン樹脂若しくは不活性ガスで充填されており、又は真空になっていることを特徴とする。
【００１１】
請求項４に記載された発光装置は、請求項１に記載されたものであって、前記透光板と前記パッケージ成形体とが、接着剤による接着、ガラス溶着、低融点ガラスによるシール、超音波溶着、又はシリコーンゴム接着体による接着によって、接着されていることを特徴とする。
【００１２】
請求項５に記載された発光装置は、請求項１に記載されたものであって、前記蛍光体が、Ｙｂ、Ｃｅ、Ｅｕ、Ｔｂ及びＳｍから選ばれる少なくとも１種の希土類元素を含有する無機酸化物蛍光体、及び／又は、ＩＩ〜ＶＩ族化合物半導体であることを特徴とする。
【００１３】
請求項６に記載された発光装置は、請求項１に記載されたものであって、前記切欠きが階段状であり、同一又は異なる大きさの前記蛍光体含有シリコーン板と前記ガラス板とが重ねられている前記透光板が嵌め込まれていることを特徴とする。
【００１４】
請求項７に記載された発光装置は、請求項１に記載されたものであって、前記蛍光体含有シリコーンゴム製の板、層、又はコーティングが、前記ガラス板よりも出射方向側に在ることを特徴とする。
【００１５】
請求項８に記載された発光装置は、請求項７に記載されたものであって、前記蛍光体含有シリコーンゴム製の板、層、又はコーティングが、ＪＩＳ−Ｋ６２５３に準拠したタイプＡ硬度計により測定される硬度で、Ａ１０〜Ａ９０である前記シリコーンゴムで形成されていることを特徴とする。
【００１６】
請求項９に記載された発光装置は、請求項７又は８に記載されたものであって、記蛍光体含有シリコーンゴム製の板、層、又はコーティングの露出面が、マイクロメートルオーダーの凹凸を付されて粗らされていることを特徴とする。
【００１７】
請求項１０に記載された発光装置は、請求項１に記載されたものであって、前記蛍光体含有シリコーンゴム製の板、層、又はコーティングの露出面が、平滑処理されていることを特徴とする。
【００１８】
請求項１１に記載された発光装置は、請求項１に記載されたものであって、前記透光板が、光学レンズで覆われていることを特徴とする。
【発明の効果】
【００１９】
本発明の発光装置は、ガラス板により発光素子を密閉しており、気密性を維持できるので、外気による発光素子の劣化を防ぎ、およそ４万時間とされる発光ダイオードの使用寿命を、大幅に向上させることができる。
【００２０】
この発光装置は、蛍光体の含有量が均一化されているため、大量生産であっても色調のばらつきを減少させることができる。
【００２１】
また、発光装置は、透光板がパッケージ成形体の切欠き内に嵌め込まれているため、透光板の側面からの光漏れが無く、発光素子から所望方向へ所期の光量を確保して光を照射することができる。発光装置は、発光素子から透光板を透過するまでの光量を一定にすることができるため、色調のばらつきを減少させ、優れた色再現性を発現することができる。
【００２２】
この発光装置によれば、透光板の最外を、露出面にマイクロメートルオーダーの凹凸が付されて粗らされている蛍光体含有シリコーン板、又はガラス板にすることで、シリコーンの粘着性や帯電性に起因する生産工程におけるそれの持ち帰り現象を解消し、生産効率を向上させることが可能である。
【図面の簡単な説明】
【００２３】
【図１】本発明を適用する発光装置の模式断面図である。
【図２】本発明を適用する別の発光装置の模式部分断面図である。
【図３】本発明を適用する別の発光装置の模式部分断面図である。
【発明を実施するための形態】
【００２４】
以下、本発明を実施するための形態を詳細に説明するが、本発明の範囲はこれらの形態に限定されるものではない。
【００２５】
本発明の発光装置の好ましい一形態について、図１を参照しながら、詳細に説明する。
【００２６】
発光装置１は、図１に示す通り、基板１８上に実装されている発光素子１５と、その発光素子１５を取り巻くセラミックス製のパッケージ成形体２０と、そのパッケージ成形体２０を覆う透光板１３とを有している。
【００２７】
基板１８上に発光素子１５である発光ダイオードが付されており、その発光ダイオード１５の実装面側の基板上にリードパターン１７ａ・１７ｂが付されて、電源（不図示）へ接続されている。発光ダイオード１５から伸びた２本のワイヤ１６ａ・１６ｂが、そのリードパターン１７ａとリードパターン１７ｂとにそれぞれ接続され、回路を形成している。
【００２８】
パッケージ成形体２０は、その発光ダイオード１５を取巻きつつ照射方向へ向かって末広がりに開口しており、中空形状である。また、その擂鉢状の中空の内壁２１の開口部分において、その開口に沿った階段状の切欠き２２を有する。そのパッケージ成形体２０が、リードパターン１７ａ・１７ｂの付された基板１８に、接着剤層（不図示）を介して一体に接着されている。
【００２９】
透光板１３は、蛍光体１２を含有するシリコーン板１１がガラス板１０よりも出射方向側にあって、蛍光体含有シリコーン板１１とガラス板１０とが重なり合い、接着され形成されている。蛍光体含有シリコーン板１１は、シリコーン原材料に無機の蛍光体１２が均一に含有されているものである。この蛍光体含有シリコーン板１１は、白色の発光ダイオード１５を用いた発光装置１にカラーバリエーションをもたらし、明るさをコントロールしている。ガラス板１０よりも出射方向側に在る蛍光体含有シリコーン板１１の露出面は、１〜１０００μｍの凹凸が付されて粗らされていると好ましい。また、ガラス板１０は、ガスバリア性が高く、外気、特にそれの酸素や湿気のような腐食を誘発するガスを遮断しているので発光ダイオード１５の劣化を防止している。
【００３０】
これらの透光板１３は、基板１８上の発光ダイオード１５の照射先にあって、パッケージ成形体２０の切欠き２２内に隙間無く嵌め込まれている。透光板１３の側面１４は、切欠き２２に密着して接着されているため、発光ダイオード１５から出射される光は、所望方向へのみ出射され、その側面１４から光漏れすることがない。また、透光板１３の側面１４が切欠き２２に接着されているため、パッケージ成形体２０の中空を密閉しており、発光ダイオード１５を気密にして外気から保護することができる。
【００３１】
リードパターン１７ａ・１７ｂの酸化や硫化等による光取り出し効率の低下を防止することを目的として、この中空は、不活性ガスが充填されていてもよく、また真空状態にされていてもよい。これにより、外気の酸素等を排除できる。不活性ガスとして、窒素ガス、アルゴンガスが挙げられる。高純度の不活性ガスを用いることにより、真空状態と比較して簡易に外気の酸素等を一層排除でき、発光装置の品質を安定にすることができる。
【００３２】
また、この中空とする代わりに、シリコーン樹脂が封止材２５として充填されていてもよい。シリコーン樹脂のように気体よりも屈折率の高い物質で封止し、透光板１３と密着または接着させると、界面の表面反射ロスが低減され取り出し効率を上げることができる。しかも、外気の酸素の浸透や湿気の浸潤をより一層、排除できる。
【００３３】
この透光板１３が、凸レンズ、凹レンズ、フレネルレンズのような光学レンズ２６で、覆われていてもよい。また、その透光板１３に、光の照射方向を制御する白色の拡散板を重ね合わせてもよい（不図示）。透光板１３が、光学レンズで覆われていたり、拡散板を重ね合わせていたりしている場合、蛍光体含有シリコーン板１１の露出面は、平滑処理され、鏡面であると好ましい。
【００３４】
発光装置１は、以下のようにして製造される。
【００３５】
厚さ１０〜５００μｍのガラス板上に蛍光体１２を分散させたシリコーン原材料をマイクロコーターでコーティングし、加熱して硬化してガラス板１０の上に蛍光体含有シリコーン板１１を形成する。これにレーザーを照射して蛍光体含有シリコーン板１１をエッチングして、一定形状にダイシングし、透光板１３を一体形成する。
【００３６】
発光ダイオード１５の実装面側の基板１８上に、リードパターン１７ａ・１７ｂを形成し、発光ダイオード１５から伸びたワイヤ１６ａ・１６ｂとそのリードパターン１７ａ・１７ｂとを接合して、回路を形成する。この発光ダイオード１５の実装面側の基板１８上に、中空形状であるパッケージ成形体２０の、切欠きを有する開口部を上向きにして、接着剤で接着する。このように成形されたパッケージ成形体２０の中空にシリコーン樹脂である封止材２５を充填する。パッケージ成形体２０の中空の内壁にある開口に沿った切欠き２２内に、透光板１３の側面１４が密着するように嵌め込み、切欠き２２とその側面１４とを接着剤で接着する。接着剤で、強固に接着することで、中空を密閉し、発光装置１が得られる。
【００３７】
透光板１３のコーティング法は、ポッティング法や蒸着法を用いてもよい。また、それらの一体成形は、ガラス板１０と蛍光体１２を分散させたシリコーン原材料とを、金型に充填させて、成形してもよい。シリコーン特有の優れた転写性により、金型通りに正確に任意の表面状態に転写することができる。内表面にマイクロメートルオーダーの凹凸が付された金型を用いることで、マイクロメートルオーダーの凹凸が精密に転写される。マイクロメートルオーダーの凹凸は、表面粗さＲａが０．５μｍ〜１０μｍ、表面粗さＲｙが３μｍ〜５０μｍであると好ましい。
【００３８】
この透光板１３をパッケージ成形体２０の切欠き２２に嵌め込む実装機において、シリコーン特有の粘着性により、実装機の減圧しているマウントノズルに吸引された透光板１３が所定の位置でその吸引状態を解除されないことにより生じる持ち帰り現象を、回避することができる。このため、このシリコーンの粘着性及び帯電による生産性の低下が解決される。さらに、この組み立てられた発光装置１を回路基板へマウントし使用する場合においても、マウントノズルへの付着を防止し、マウントノズルからの持ち帰り現象を防止できることから、回路基板への実装マウント工程の高速化に対応でき生産性を上げることができる。
【００３９】
また、透光板１３は、シリコーン原材料が付加反応性で、無溶媒下で加熱硬化するため、蛍光体１２を分散させたシリコーン原材料を、型を用いて、インサート成形、コンプレッション成形、射出成形、トランスファー成形、液状シリコーンゴム射出成形（ＬＩＭＳ）、押し出し成形、カレンダー成形のような方法で成形し、その成形物をガラス板１０に、密着、又は接着剤やシリコーンゴム接着体により接着させて、形成してもよい。成形工程により高精度に厚みを制御でき、蛍光体の沈降を防止する非流動性の材料を使用することができることから、蛍光体１２を容易に均一化させることができ、色調のばらつきを減少させることができる。
【００４０】
透光板１３とパッケージ成形体２０との接着方法として、接着剤を用いた例を示したが、ガラス溶着、低融点ガラスによるシール、およそ３００℃の高温での超音波溶着、シリコーンゴム接着体で接着することが挙げられる。
【００４１】
発光装置１は、以下のようにして使用される。
【００４２】
この発光ダイオード１５に、リードパターン１７ａ及びワイヤ１６ａと、リードパターン１７ｂ及びワイヤ１６ｂとにより印加すると、発光ダイオード１５は発光する。発光した光の一部は、封止材２５とガラス板１０とを透過して蛍光体含有シリコーン板１１に至り、そこで異なる波長に変換され所定の色調の光となり、透光板１３から外界へ出射する。また、封止材２５を透過して、パッケージ成形体２０の内壁２１にコーティングされた反射材により、反射して進行方向を変え、ガラス板１０を経て蛍光体含有シリコーン板１１に至り、そこで異なる波長に変換され所定の色調の光となり、透光板１３から外界へ出射する。
【００４３】
別な発光装置の一形態は、図２に示されるように、ガラス板１０が蛍光体含有シリコーン板１１よりも出射方向側にあり、ガラス板１０と蛍光体含有シリコーン板１１とが、隙間を空けて重ねられているというものである。パッケージ成形体２０の内壁２１における、パッケージ成形体２０の開口に沿った階段状の切欠き２２ａ内に、ガラス板１０が嵌め込まれ、また、大輪の切欠き２２ａより発光ダイオード側でパッケージ成形体２０の開口に沿った階段状で小輪の切欠き２２ｂ内に、ガラス板１０より小さい蛍光体含有シリコーン板１１が嵌め込まれて、形成されている。ガラス板１０が、切欠き２２ａに接着してパッケージ成形体２０の中空を密閉していればよく、蛍光体含有シリコーン板１１が切欠き２２ｂに接着されてその中空を密閉していなくてもよい。
【００４４】
さらに別な発光装置の一形態は、図３に示されるように、パッケージ成形体２０の内壁２１において、パッケージ成形体２０の開口に沿ってパッケージ成形体２０の内側に窪んだ形状の切欠き２２に、透光板１３が嵌め込まれ、埋め込まれて形成されているというものである。透光板１３のガラス板１０がその切欠き２２に接着されて、パッケージ成形体２０の発光ダイオード側の中空を密閉していればよく、蛍光体含有シリコーン板１１は切欠き２２に接着されていなくてもよい。また、ガラス板１０よりも蛍光体含有シリコーン板１１が出射方向側にあってもよい。
【００４５】
図３を形成する方法として、例えば、図３に示される切欠き２２の形状を有する縦割のパッケージ成形体２０を成形し、その切欠き２２に透光板１３が嵌め込まれ、埋め込まれるように、透光板１３を両側面から縦半分のパッケージ成形体２０で挟み込み、それらを接着することで発光装置１が形成される。
【００４６】
透光板１３は、ガラス板１０と蛍光体含有シリコーン板１１との２層化構造での例を示したが、蛍光体含有シリコーン板１１をガラス板１０で挟み込む３層化構造であってもよい。これらの板は、それぞれ、密着して重ねられていてもよく、接着して重ねられていてもよく、隙間を空けて重ねられていてもよい。
【００４７】
透光板１３は、ガラス板１０と蛍光体含有シリコーン板１１との２層構造の場合、最外部が蛍光体含有シリコーン板１１であると、金型からの転写により簡易に表面に微細加工が可能である。また、切欠き２２に接着させる場合、より気密性を高めた接着が可能である。また、最外部がガラス板１０とした場合、マウントする際にマウントノズルからの持ち帰り現象を簡易かつ確実に低減できるとともに、マウントノズルが触れた際に生じ得る蛍光体含有シリコーン板１１のキズ、欠けを、防止することができる。
【００４８】
また、シリコーン樹脂が封止材２５として充填されている場合に、封止材２５はガラス板１０で密閉されていることにより、封止材２５のシリコーン樹脂への異物や異成分の吸着による透過率低下を防止することができ、さらには、封止材２５に含有する低分子のオリゴマーが発光装置の外部に拡散することを防止することができる。
【００４９】
また、蛍光体含有シリコーン板１１をガラス板１０で挟み込む３層化構造の場合、酸化、加水分解する蛍光体もガラス板１０で挟み込むことにより、蛍光体の劣化を防止することができ、さらには、蛍光体含有シリコーン板１１の基材であるシリコーン樹脂への異物や異成分の吸着による透過率低下を防止することができる。
【００５０】
透光板１３は、ガラス板１０と蛍光体含有シリコーン板１１とが接着されて形成されている場合、その厚さが０．０５ｍｍ〜０．９０ｍｍであり、その全光線透過率が、３０％以上であると好ましい。
【００５１】
ガラス板１０は、全光線を透過することができるガラスで形成されていればよいが、中でも低融点ガラスや石英ガラスで形成されていると好ましい。ガラス板１０の厚さは、３０μｍ〜２００μｍであると好ましい。
【００５２】
ガラス板１０の表面は、梨地処理、プライマー処理、プラズマ処理、コロナ放電処理、誘電体バリア放電処理、グロー放電処理、火炎処理、紫外線（ＵＶ）照射処理の何れかで処理されていてもよい。
【００５３】
蛍光体含有シリコーン板１１は、硬質のシリコーン樹脂であってもよく、軟質のシリコーンゴムであってもよい。軟質のシリコーンゴムである蛍光体含有シリコーン板１１に対して、ガラス板１０が支持体となる。蛍光体含有シリコーン板１１の厚さは、３０μｍ〜５００μｍであると好ましい。
【００５４】
蛍光体含有シリコーン板１１が透光板１３の最外である場合、その硬度が、ＪＩＳ−Ｋ６２５３に準拠したタイプＡ硬度計により測定される硬度でＡ１０〜Ａ９０であるシリコーンゴム、又は、ＪＩＳ−Ｋ６２５３に準拠したタイプＤ硬度計により測定される硬度でＤ１０〜Ｄ８０であるシリコーン樹脂で形成されていると好ましい。
【００５５】
蛍光体含有シリコーン板１１の表面は、マイクロレンズ、放電加工、微細形状加工、サンドブラスト、ビーズブラスト、ヘアラインで処理されている型を用いて転写した表面形状であってもよい。
【００５６】
蛍光体含有シリコーン板１１を形成する原材料のシリコーンは、硬質のシリコーン樹脂であってもよく、軟質のシリコーンゴムであってもよく、シリコーン製であれば特に限定されない。
【００５７】
このようなシリコーンとして、ポリ(ジメチルシロキサン)のようなポリ（ジアルキルシロキサン）や、ポリ（ジフェニルシロキサン）のようなポリ（ジアリールシロキサン）で例示されるポリシロキサン化合物であってもよい。
【００５８】
また、このようなシリコーンは、三次元架橋するシリコーンであってもよい。この三次元架橋するポリシロキサン化合物は、その途中のＳｉ基が、アルキルオキシシリル基やジアルキルオキシシリル基、ビニルシリル基やジビニルシリル基、ヒドロシリル基やジヒドロシリル基であったり、それらの基が複数存在したりすることにより、網目状に三次元的に架橋するというものである。シロキサン化合物同士や、シロキサン化合物とシランカップリング剤とは、夫々のアルキルオキシシリル基又はジアルキルオキシシリル基同士が脱アルコール化反応により縮合して架橋したり、ビニルシリル基やジビニルシリル基とヒドロシリル基やジヒドロシリル基とが白金錯体等の白金触媒存在下で、無溶媒中、加熱や光照射によって付加して架橋したりする。シロキサン化合物はその中でも、付加して架橋するポリシロキサン化合物が好ましい。ジフェニルシロキシ基（-Ｓｉ(Ｃ６Ｈ５)２-Ｏ-）やジメチルシロキシ基（-Ｓｉ(ＣＨ３)２-Ｏ-）のような繰り返し単位を有するシロキサン化合物であってもよい。シロキサン化合物は、ジメチルシロキシ基の繰り返し単位を有し、アルキルオキシシリル基、ジアルキルオキシシリル基、ビニルシリル基、ジビニルシリル基、ヒドロシリル基、ジヒドロシリル基を有しているポリシロキサン化合物であると、一層好ましい。
【００５９】
蛍光体含有シリコーン板１１に含まれる蛍光体１２の含有量は、５〜５０質量％であると好ましい。
【００６０】
蛍光体１２は、無機物からなる蛍光体であって、発光ダイオードが発した光の波長を変換して別な色調の光にして出射させるものである。このような無機蛍光体は有機蛍光体よりも光、特に高輝度光に対して高安定性で、長寿命である。
【００６１】
無機の赤色発光蛍光体として、
下記組成式（１）
ＬｉｙＭ１（１−ｙ）ＥｕａＳｍｂＭ２ｃＭ３２Ｏ８    ・・・（１）
（式（１）中、Ｍ１はＮａ，Ｋ，Ｒｂ及びＣｓから選ばれる少なくとも１種類、Ｍ２はＹを含みＥｕ及びＳｍを除く希土類元素から選ばれる少なくとも１種類、Ｍ３はＭｏ及びＷから選ばれる少なくとも１種類、ａは０．４≦ａ≦１の数、ｂは０．８≦ｂ≦１の数、ｃは０≦ｃ≦０．２の数、ｄは０≦ｄ≦０．２の数、ｂ＋ｃ＋ｄ＝１である。）、
下記組成式（２）
ＬｉｚＭ４（１−ｅ）ＥｕＷ２Ｏ８    ・・・（２）
（式（２）中、Ｍ４はＮａ，Ｋ，Ｒｂ及びＣｓから選ばれる少なくとも１種類、ｅは０．７≦ｅ＜１の数である。）例えばＬｉＥｕＷ２Ｏ８、
下記組成式（３）
Ｍ５ＥｕｆＭ６（１−ｆ）Ｍ７２Ｏ８    ・・・（３）
（式（３）中、Ｍ５はＬｉ、Ｎａ、Ｋ、Ｒｂ及びＣｓから選ばれる少なくとも１種類、Ｍ６はＹを含む希土類元素（Ｅｕを除く）から選ばれる少なくとも１種類、Ｍ７はＷ及びＭｏから選ばれる少なくとも１種類、ｆは０＜ｆ≦１の数である。）
下記組成式（４）
Ｍ８０．５ＥｕｇＭ９（１−ｇ）Ｍ１０２Ｏ８    ・・・（４）
（式（４）中、Ｍ８はＭｇ、Ｃａ、Ｓｒ及びＢａから選ばれる少なくとも１種類、Ｍ９はＹを含む希土類元素（Ｅｕを除く）から選ばれる少なくとも１種類、Ｍ１０はＷ及びＭｏから選ばれる少なくとも１種類、ｇは０＜ｇ≦１の数である。）例えばＣａ0.5ＥｕＷ2Ｏ8、
Ｙ2Ｏ2Ｓ：Ｅｕ、
Ｌａ2Ｏ2Ｓ：Ｅｕ、
３．５ＭｇＯ・０．５ＭｇＦ2・ＧｅＯ2：Ｍｎが挙げられる。
【００６２】
無機の青色発光蛍光体として、
ＢａＭｇ2Ａｌ16Ｏ27：Ｅｕ、
（Ｓｒ，Ｃａ，Ｂａ）5（ＰＯ4）3Ｃｌ：Ｅｕ
が挙げられる。
【００６３】
無機の緑色発光蛍光体として、
ＢａＭｇ2Ａｌ16Ｏ27：Ｅｕ，Ｍｎ、
Ｚｎ2ＧｅＯ4：Ｍｎ、
ＺｎＳ：Ｃｕ，Ａｌ、
下記組成式（５）
ＬｉＴｂｈＭ１１（１−ｈ）Ｗ２Ｏ８    ・・・（５）
（式（５）中、Ｍ１１はＹを含む希土類元素（Ｔｂを除く）から選ばれる少なくとも１種類、好ましくはＹ又はＤｙ、ｈは０．８≦ｈ≦１の数である。）が挙げられる。
【００６４】
無機の黄色発光蛍光体として、
ＣｄＺｎＳ、
ＺｎＳＳｅにドナーとアクセプター不純物を添加したＩＩ-ＶＩ族混晶蛍光体、
下記組成式（６）
Ｙ３−ｉＧｄｉＡｌ５Ｏ１２：Ｃｅ    ・・・（６）
（式（６）中、ｉは０≦ｉ≦３の数である）のようなＹＡＧ：Ｃｅで例示されるＹＡＧ系蛍光体が挙げられる。
【００６５】
他にも蛍光体は用途に応じて適宜使用できる。例えばＣａＡｌＳｉＮ３のような窒化物系蛍光体、Ｃａ−α−ＳｉＡｌＯＮ３：Ｅｕ，β−ＳｉＡｌＯＮ：Ｅｕのような酸窒化物系蛍光体、ＢＡＭ（バリウムアルミン酸マグネシウム類），ＢＯＳ（バリウム オルト シリケート類）のようなシリケート系蛍光体で、ＣａＳ：Ｅｕ、ＳｒＳ：Ｅｕ、ＢａＳ：Ｅｕのような硫化物系蛍光体など様々な蛍光体を適宜使用できる。
【００６６】
蛍光体含有シリコーン板１１は、蛍光体１２として、有機顔料及び無機顔料を組み合わせていてもよい。
【００６７】
有機顔料及び無機顔料としては、フタロシアニン系、アゾ系、イソインドリノン系、キナクリドン系、アントラキノン系、ジケトピロロピロール系の顔料、レーキ顔料などの有機顔料、コバルトブルー、群青、酸化鉄などの無機顔料、プラスチックの粉末を蛍光性のある染料で着色した蛍光顔料のような擬似顔料が挙げられる。より具体的には、黄色顔料として、黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマンネントイエローＮＣＧ、タートラジンレーキ；橙色顔料として、赤口黄鉛、モリブテンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ；赤色顔料として、縮合アゾ顔料、ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂ；紫色顔料として、マンガン紫、ファストバイオレットＢ、メチルバイオレットレーキ；青色顔料として、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ；緑色顔料として、クロムグリーン、酸化クロム、ピグメントグリーンＢ、マラカイトグリーンレーキ、ファナルイエローグリーンＧ；白色顔料として、亜鉛華、酸化チタン、アンチモン白、硫化亜鉛、バライト粉、炭酸バリウム、クレー、シリカ、ホワイトカーボン、タルク、アルミナホワイトが挙げられる。これらの顔料を１種類で用いてもよく、また複数組み合わせて用いてもよい。その使用量が多すぎても少なすぎても十分な発光強度が得られないため、適当量分散させることが好ましい。
【００６８】
なお、発光素子１５は、特に限定されず、市販のものであってもよい。発光素子１５を、色度、光度、出力、光束、順方向電圧、波長選別のいずれか１つ以上の項目で選別、分類しその特性に合わせて、蛍光体含有シリコーン板１１を、顔料、蛍光体の濃度、種類を選定、配合して作成し、組み込むことにより、目的にあった安定した発光光源を、無駄なく効率的に作製することができる。
【００６９】
パッケージ成形体２０は、発光ダイオード１５が発する熱や光線による変色を低減し、光線反射率を維持するために、アルミナやガラスであるセラミックス、又は耐熱性樹脂で成形されている。耐熱性樹脂は、フッ素樹脂、シリコーン樹脂、シリコーンゴム、エポキシ樹脂、ポリフタルアミド樹脂、液晶ポリマーが挙げられる。これらの中でもセラミックス、フッ素樹脂、シリコーン樹脂で形成されていると好ましい。
【００７０】
パッケージ成形体２０の内壁２１は、金属蒸着メッキで反射コーティングが施されているか、白色の反射剤を含有して成形されていると好ましい。さらに、シリコーン樹脂やシリコーンゴムが用いられている場合、その内壁に透湿防止コートが施されているとよい。
【００７１】
発光装置の製造工程で用いられる接着剤は、例えば、脱アルコール型、脱オキシム型、脱酢酸型のシリコーン系常温硬化タイプ、シリコーン系熱硬化タイプ、エポキシ系接着剤、アクリル樹脂系接着剤、ブチルゴム系接着剤、セラミック系接着剤が挙げられる。
【００７２】
接着方法として、ガラス板１０と蛍光体含有シリコーン板１１との接着、透光板１３とパッケージ成形体２０との接着、又は基板１８とパッケージ成形体２０との接着が、接着剤で接着された例を示したが、シリコーンゴム接着体で化学結合を介して結合されていてもよい。シリコーンゴム接着体は、三次元化シリコーンゴムで形成された物質と被接着物質とにコロナ放電処理、プラズマ処理又は紫外線処理により生じた水酸基同士を共有結合されているものである。
【００７３】
具体的には、ガラス板１０と蛍光体含有シリコーン板１１とを接着する場合、三次元化シリコーンゴムで成形された蛍光体含有シリコーン板１１の接着面を予めコロナ放電処理又はプラズマ処理を施し、また、ガラス板１０の接着面をコロナ放電処理、プラズマ処理又は紫外線処理を施すことによって、それらの表面に活性基が生成され、その活性基を介する化学結合によって両者が強固に、接着する。
【実施例】
【００７４】
以下に、本発明を適用する発光装置、及び本発明を適用外の発光装置を試作し、性能評価した例を具体的に示す。
【００７５】
（実施例１  本発明を適用する発光装置）
シリコーン接着剤（旭化成ワッカーシリコーン株式会社製；製品名  「ＳＥＭＩＣＯＳＩＬ  ９８９／１Ｋ」）にＹＡＧ蛍光体を３０質量％加え、遊星式撹拌脱泡装置を用いて脱泡しながら蛍光体を分散させ、蛍光体含有シリコーン板１１用の材料を調製した。これを、厚み２００μｍのガラス板１０（３０×３０ｍｍ）上の中央に１ｇ程度載せて仕込み、それを取囲むように、厚み１００μｍのスペーサーをガラス板１０の外周縁部に設置した。その上を同形のガラス板１０で覆って、接着剤を挟み込み、室温で硬化させて、厚み１００μｍの蛍光体含有シリコーン板１１が２枚のガラス板１０で挟み込まれた成形物を、作製した。これを、４×４ｍｍのサイズにダイシングカットし、透光板１３を作製した。発光素子１５から延びるワイヤ１６ａ・１６ｂが基板１８のリードパターン１７ａ・１７ｂに接続されているＡｇ配線部を有したその発光素子１５を取り巻く擂鉢状の部位をシリコーン封止剤で封止したパッケージ成形体２０の開口に沿う切欠き２２に、この透光板１３を、耐熱エポキシ樹脂接着剤（太陽金網株式会社製；製品名「Ｄｕｒａｌｃｏ・４４６１１Ｐ」）で接着し、密封して発光装置１を製造した。
【００７６】
（比較例１  本発明適用外の発光装置）
封止性の性能試験の比較のために、市販されている通常のものでＡｇ配線部を有しパッケージ成形体の擂鉢状の部位をシリコーン封止剤で封止したＬＥＤパッケージからなる発光装置を、本発明適用外の発光装置として用いた。
【００７７】
（封止性の性能試験）
シリコーン封止されている実施例１の発光装置１と、比較例１の発光装置との封止性の性能を、比較した。封止性の性能試験方法及びその結果は以下の通りである。実施例１の発光装置１からなるパッケージと、この通常のシリコーン封止ＬＥＤパッケージとの夫々の封止面を、硫黄含有の加硫天然ゴムに接触させ、６０℃×９０％相対湿度(90%RH)の環境下で７２時間放置した。その後、各パッケージを破壊し、その中のＡｇ配線部を取り出して、比較観察したところ、実施例１の発光装置１についてはＡｇ配線部に変化が無かったが、比較例１の発光装置については、封止剤の白濁が認められ、しかもＡｇ配線部の黒化が確認された。
【００７８】
（比較例２  本発明を適用外の別な発光装置）
市販されている通常のものでＡｇ配線部を有しパッケージ成形体の擂鉢状の部位をシリコーンで封止したＬＥＤパッケージの封止表面を、コロナ処理して接着性を向上させてから、表１に記載の各種表面被覆素材でポッティングコートしたものからなる本発明適用外の発光装置を用いた。
【００７９】
（耐腐食性・耐熱性の性能試験）
実施例１の発光装置１と、比較例２の発光装置との耐腐食性・耐熱性の性能を、比較した。
耐腐食性の性能試験方法として、硫黄加硫の天然ゴム板に、発光装置のＬＥＤ発光面であるガラス面又は表面被覆素材で被覆した面を接触させ、６０℃×９０％相対湿度の環境下で７２時間放置した。各パッケージを破壊し、その中のＡｇ配線部を取り出して、比較観察した。その結果を表１に纏めて示す。
また、耐熱性の性能試験方法として、これらと同種の発光装置について１５０℃で５００時間放置する高温保存試験を行い、発光装置のＬＥＤ発光面であるガラス面又は表面被覆素材で被覆した面の変化を観察した。その結果を表１に纏めて示す。
【００８０】
【表１】
0005389617.tif 000002
【００８１】
表１から明らかな通り、本発明を適用する実施例１のようにガラス板製の透光板で覆われた発光装置は、本発明を適用外の比較例２のように樹脂製の表面被覆素材で覆われた発光装置よりも、耐腐食性、耐熱性に優れ信頼性が向上していることが確認できた。
【００８２】
（実施例２〜５及び比較例３）
実施例１の透光板を、表２に記載の表面被覆素材で被覆された透光板に代えたこと以外は、実施例１と同様にして、本発明の発光装置（実施例２〜５）及び本発明適用外の発光装置（比較例３）を、作製した。
実施例２〜５の透光板は、ガラス板１０と蛍光体含有シリコーン板１１との２層構造であり、マウントノズルと接触する表面を蛍光体含有シリコーン板１１とした。その表面状態は金型の表面状態が転写され、実施例２は放電加工処理面、実施例３はサンドブラスト処理♯８０の粗さ、実施例４はサンドブラスト処理♯４０の粗さ、実施例５は平滑処理面を転写した。このときの蛍光体含有シリコーン板１１の硬さはＪＩＳ−Ｋ６２５３に準拠したタイプＡ硬度計により測定される硬度で、Ａ８０であるシリコーンゴムを使用した。
また、比較例３として、実施例２〜５のガラス板を透明シリコーンゴム板に変え、蛍光体含有シリコーン板１１との２層構造の透光板となし、マウントノズルと接触する表面を透明シリコーンゴム板（実施例２〜５と同じシリコーンゴム素材、硬度Ａ８０を使用）とし、その表面状態が平滑面であるものを使用した。
なお、各々の透光板の表面粗さは、株式会社東京精密製  接触式３次元表面粗さ計：ＳＵＲＦＣＯＭ５７５Ａ−３ＤＦを用いて、測定速度０．１５ｍｍ／ｓｅｃ、測定長２．４ｍｍの条件で測定した。
【００８３】
（耐持帰り性の性能試験）
発光装置のＬＥＤ発光面における表面状態の違いにより、マウントノズルに吸着させた後の持ち帰り現象の有無について、以下のようにして確認した。実施例１〜４及び比較例３の発光装置を用い、それらの表面状態の異なる各ＬＥＤ発光面に、マウントに使用するφ１．６の吸着マウントノズルを用いて、垂直に２３０ｇｆの加重を２秒かけて、その後マウントノズルを持ち上げ、ノズル先端から発光装置が離れるか、又は離れずに持ち帰るかのマウントの様子を、ｎ＝１０で、観察した。それらの結果を表２に示す。
【００８４】
【表２】
0005389617.tif 000003
【００８５】
表２から明らかな通り、実施例１のガラス平滑面は、持ち帰り現象が起こらなかったのに対し、比較例３のゴム平滑面の場合、マウントノズルに１０回すべて密着し持ち帰り現象が発生した。実施例２のゴム梨地面は、表面粗さＲａが１．０μｍで２回、持ち帰り現象が発生したが大幅に低減できた。それ以上の粗さの実施例３，４の場合、ゼロになることが確認できた。
また、実施例５はゴム平滑面であっても、比較例３と比較して持ち帰り現象を低減することが出来た。
【００８６】
蛍光体含有シリコーン板１１の表面を梨地面にすることで、マウントノズルとの接地面積を減少させることにより、持ち帰り現象を防止し、作業性を向上させることが出来た。一方、比較例３のゴム平滑面では、１０回すべてに持ち帰り現象が発生したにもかかわらず、実施例１のガラス平滑面では持ち帰り現象は発生していないことから、ゴムの柔らかさから起因する密着や、絶縁性が起因する静電気により、持ち帰り現象が発生したと考えられる。
【００８７】
実施例５の結果は、ガラス板とシリコーンゴム板を張り合わせることにより、ゴムの見かけ上の硬さが向上し、密着性が低下したこと、静電気が減少したことなどの理由により持ち帰り現象が低減したと考えられる。
【産業上の利用可能性】
【００８８】
本発明の発光装置は、液晶ディスプレイのバックライトや照明器具、信号機などの光源として有用である。
【符号の説明】
【００８９】
１は発光装置、１０はガラス板、１１は蛍光体含有シリコーン板、１２は蛍光体、１３は透光板、１４は側面、１５は発光素子、１６ａ・１６ｂはワイヤ、１７ａ・１７ｂはリードパターン、１８は基板、２０はパッケージ成形体、２１は内壁、２２・２２ａ・２２ｂは切欠き、２５は封止材、２６は光学レンズである。
【図１】
0005389617.tif 000004
【図２】
0005389617.tif 000005
【図３】
0005389617.tif 000006